(57)【特許請求の範囲】
【請求項１】
互いに相分離可能なポリマー又はモノマーが少なくとも２種以上で構成された樹脂材料を溶媒に溶解した塗布液を透明支持体に塗布して塗布層を形成する塗布工程と、該塗布層を乾燥してスピノーダル分解により前記塗布層に相分離凹凸構造を形成する乾燥工程と、を少なくとも備えた光散乱シートの製造方法において、
前記乾燥工程では、前記透明支持体に塗布された塗布層の相分離臨界濃度になるまでに乾燥速度が３．０ｇ／ｍ2・秒以上になっているように乾燥し、前記相分離臨界濃度においてマランゴニ数が８０未満であるようにすることを特徴とする光散乱シートの製造方法。
【請求項２】
前記塗布工程では、前記塗布液の溶媒として沸点が１００℃以下のものを含み、
前記乾燥工程における前記高速乾燥では、乾燥風の温度を前記溶媒の沸点以上１３０℃以下に維持する一方、乾燥風の風速を大きくすることにより前記乾燥速度を達成することを特徴とする請求項１に記載の光散乱シートの製造方法。
【請求項３】
前記塗布液に電離放射線硬化性の化合物を含有すると共に、前記透明支持体に塗布された塗布層を光照射、電子線ビーム照射又は加熱することによる架橋反応、又は重合反応により前記塗布層を硬化させて前記形成された相分離凹凸構造を固定化することを特徴とする請求項１又は２に記載の光散乱シートの製造方法。
【請求項４】
前記モノマーとして多官能モノマーを含むことを特徴とする請求項１〜３の何れか１に記載の光散乱シートの製造方法。
【請求項５】
前記ポリマー又はモノマーの１つとして、界面活性剤を含むことを特徴とする請求項１〜４の何れか１に記載の光散乱シートの製造方法。
【請求項６】
互いに相分離可能な２種以上の樹脂材料が相分離して形成された相分離凹凸構造の光散乱層が透明支持体に設けられた光散乱シートにおいて、
前記相分離凹凸構造は、前記２種以上の樹脂材料による海島構造に形成され、島を構成する複数のドメインが紐形状を主体とするランダムな形状を有し、
前記光散乱シートは、
透過像鮮明度が１０〜３０％、ヘイズが２０〜６０％であると共に、前記相分離凹凸構造の表面傾斜角２．５°〜７．５°の割合が２１％〜５０％であることを特徴とする光散乱シート。
【請求項７】
前記透明支持体としてトリアセチルセルロースを使用すると共に、前記光散乱シートを液晶表示装置のバックライト側偏光板の保護シートとして兼用することを特徴とする請求項６に記載の光散乱シート。
【請求項８】
前記２種以上の樹脂材料の屈折率が異なることを特徴とする請求項６又は７に記載の光散乱シート。
【請求項９】
前記２種以上の樹脂材料のうち、少なくとも１つが（メタ）アクリル樹脂であることを特徴とする請求項６〜８の何れか１に記載の光散乱シート。
【発明の詳細な説明】
【技術分野】
【０００１】
本発明は、光散乱シート及びその製造方法に係り、特に液晶表示装置に用いられる光散
乱シート及びその製造方法に関する。
【背景技術】
【０００２】
近年、液晶ディスプレイは薄型であり、且つ軽量であることから広く使用されている。
一般に液晶ディスプレイの光源を構成しているバックライトユニットの発光源としては冷陰極管（CCFL）やLEDが使用されている。これらの光源は線光源ないし点光源であり、輝度分布を持っている。これを面光源とするために光散乱（又は光拡散）シートなどの光を散乱する部材が用いられている。
【０００３】
また、集光して光源の輝度を向上させるために、プリズムシートや反射型偏光フィルムなどが用いられている。そして、プリズムシートのような規則的構造を有するフィルムを設置した際には特定の方向で輝度の分布が生じることが知られており、これを面光源とするために、バックライトの最上部に光散乱シートを設けることで光を散乱させている。
【０００４】
また、プリズムシートで光路を制御し、その光路制御光が液晶セルの画素と干渉してモアレを生じないように光散乱シートを設けることで偏光板に入る光を散乱させている。
【０００５】
このような光散乱シートとして、例えば特許文献１では、ビーズ粒子を合成樹脂内に埋設した光散乱シートを提案している。また、特許文献２では、微細エンボス形状の型が形成されたロール凹版で表面に凹凸形状を形成した光散乱シートが提案されている。また、相分離を利用した方法として特許文献３では、微細な凹凸構造の表面を有し、表面に対する傾斜角度が２．５〜７．５°である領域が２０％以下の防眩性膜が提案され、特許文献４では、フィルムの設置方向で像鮮明度が異なる防眩性フィルムが開示されている。
【０００６】
これらの光散乱シートはそれぞれプリズムシート等の輝度ムラを発生する部材の上方に位置することを想定しており、均一な面光源を与えることを目的としている。
【０００７】
しかし、粒子による光散乱層は粒子径によって散乱性を制御する必要があるが、粒子同士の凝集や分散を制御することは困難であり、満足する散乱性を得ることができない。また、型押しについては規則的な形状となることから、特定の角度で散乱角のピークが生じてしまい、ギラツキなどの問題が生じる。
【０００８】
一方、相分離を利用した方法については、傾斜角度が低い場合には散乱性が不足し、輝度ムラやモアレを完全に解消することができない。また、シートの設置方向で像鮮明度が異なる場合には視野角の異方性が生じてしまう。
【０００９】
更に、従来の光散乱シートは独立部材として存在しているのが通常であり、シートの積層数が多くなってしまう。そのため、光散乱シートの薄型化が求められているが、光散乱シートの強度等の面での薄型化には限界がある。このことから、積層化による厚みの問題点を解決する方法として、特許文献５では、偏光板の表裏面に密着される保護シートの入光側の保護シートに光散乱機能をもたせることで、部材数の削減と薄型化を試みた光拡散偏光板が開示されている。これによると、従来の光散乱シートを用いずに面光源を得ることができるとされている。
【００１０】
この場合、保護シートに要求される性質として、位相差等の光学的異方性が少ないことが必要とされることから、トリアセチルセルロース（ＴＡＣ）が使用されることが通常である。
【先行技術文献】
【特許文献】
【００１１】
【特許文献１】実開平５−７３６０２号公報
【特許文献２】特開平５−１６９０１５号公報
【特許文献３】特開２００５−１９５８１９号公報
【特許文献４】ＷＯ２００７／１０８２９４号公報
【特許文献５】特開２０００−７５１３４号公報
【発明の概要】
【発明が解決しようとする課題】
【００１２】
しかしながら、特許文献５の光拡散偏光板は、全光線透過率が低いので正面輝度を低下させてしまうという問題がある。また、全光線透過率を上げると光散乱性が低下し、輝度ムラやモアレの発生を有効に防止できないという問題がある。
【００１３】
また、上述したように、偏光板の保護シートに光散乱機能をもたせる場合には、シート材としてＴＡＣを使用するのが通常であるが、このＴＡＣは光散乱シートの製造時に１２０℃程度の高い温度で乾燥すると皺になってしまい光学特性が悪くなり保護シートとして兼用できないという問題がある。
【００１４】
本発明はこのような事情に鑑みてなされたものであり、高い光散乱性を有して輝度ムラやモアレの発生を有効に防止することができ、且つ支持体としてトリアセチルセルロースを使用しても皺にならないように製造できるので、偏光板の保護シートに兼用して部材数を減らし液晶表示装置の薄型化を実現できる光散乱シート及びその製造方法を提供することを目的とする。
【課題を解決するための手段】
【００１５】
本発明の請求項１に記載される光散乱シートの製造方法は前記目的を達成するために、互いに相分離可能なポリマー又はモノマーが少なくとも２種以上で構成された樹脂材料を溶媒に溶解した塗布液を透明支持体に塗布して塗布層を形成する塗布工程と、該塗布層を乾燥してスピノーダル分解により前記塗布層に相分離凹凸構造を形成する乾燥工程と、を少なくとも備えた光散乱シートの製造方法において、前記乾燥工程では、前記透明支持体に塗布された塗布層の相分離臨界濃度になるまでに乾燥速度が３．０ｇ／ｍ2・秒以上になっているように乾燥し、前記相分離臨界濃度においてマランゴニ数が８０未満であるようにすることを特徴とする。
【００１６】
本発明の発明者は、互いに相分離可能なポリマー又はモノマーが少なくとも２種以上で構成された樹脂材料を溶媒に溶解した塗布液を透明支持体に塗布した塗布層を乾燥する際に、塗布層の相分離臨界固形濃度における乾燥速度が３．０ｇ／ｍ２・秒以上になるように高速乾燥することで、強い散乱性を有し、しかも輝度ムラやモアレを解消できる相分離凹凸構造の光散乱シートを製造できるとの知見を得た。本発明はかかる知見に基づいて光散乱シートの具体的な製造方法を具体的に確立したものである。なお、塗布層の相分離臨界固形濃度における乾燥速度の更に好ましい条件としては、８ｇ／ｍ２・秒以上であり、１０ｇ／ｍ２・秒以上であることが特に好ましい。また、相分離臨界濃度における乾燥速度の上限は、乾燥ムラが発生しない限界であるが、例えば２０ｇ／ｍ２・秒以下であることが好ましい。
【００１７】
ここで、相分離臨界濃度における乾燥速度とは、塗布層を構成する２種以上の樹脂材料が相分離を開始する固形分濃度における塗布層の乾燥速度を言う。また、相分離凹凸構造とは、相分離物によって形成される凹凸構造をいう。
【００１８】
本発明においては、乾燥を開始してから遅くとも相分離を開始する固形分濃度（相分離臨界固形濃度）になるまでに乾燥速度が３．０ｇ／ｍ２・秒以上になっていることが重要であり、相分離臨界固形濃度になった後に乾燥速度を幾ら大きくしても本発明の効果を奏することはできない。したがって、例えば、乾燥開始後しばらく無風状態や低風量状態の低速乾燥をした後で３．０ｇ／ｍ２・秒以上の高速乾燥を施しても、低速乾燥の間に相分離臨界固形濃度を超えてしまう場合には、本発明の効果を達成できない。即ち、塗布液を低速乾燥すると、塗布層の上層と下層との温度差、あるいは上層と下層との密度差によって塗布層内部に回転対流が発生する。これにより、対流セルが発生して複数の細胞状ドメインを有する規則的又は周期的な相分離凹凸構造が形成される。
【００１９】
一方、本発明では、乾燥工程において、透明支持体に塗布された塗布層を、該塗布層の相分離臨界固形濃度における乾燥速度が３．０ｇ／ｍ2・秒以上になるように高速乾燥するようにしたので、塗布層内部の固形分濃度が急速に高くなり、回転対流が発生しにくい乾燥条件で乾燥することができる。具体的には、相分離の臨界濃度においてマランゴニ数が８０未満である。この結果、本発明の製造方法で製造された光散乱シートは、相分離して形成されたドメインの形状が回転対流による規則的又は周期的な渦状ドメインではなく紐状ドメインを主体としたランダム構造になると共に、ドメイン同士の離間距離も短くなる。これにより、高い光散乱性を有し、しかも輝度ムラやモアレを解消することができる。
【００２０】
ここで、マランゴニ数（Ｍａ）は下記の式で表される。
【００２１】
Ｍａ＝（ｔ／μκ）＊｜∂σ／∂Ｔ｜＊ΔＴ
なお、上記式において、各記号は次のことを示す。
【００２２】
ｔ：塗布層の層厚み（ｍ）
μ：塗布液の粘度（Ｎ・ｓ／ｍ２）
κ：熱伝導率（Ｗ／ｍ・Ｋ）
｜∂σ／∂Ｔ｜：表面張力の温度勾配（Ｎ／ｍ・Ｋ）
ΔＴ：塗布層の表面と裏面の温度差（Ｋ）
そして、マランゴニ数（Ｍａ）８０とは、塗布層の乾燥中にマランゴニ対流が発生する臨界点であり、マランゴニ数（Ｍａ）８０未満であれば、マランゴニ対流が発生しない。
【００２３】
また、本発明の製造方法においては、前記塗布工程では、前記塗布液の溶媒として沸点が１００℃以下のものを含み、前記乾燥工程における前記高速乾燥では、乾燥風の温度を前記溶媒の沸点以上１３０℃以下に維持する一方、乾燥風の風速を大きくすることにより前記乾燥速度を達成することが好ましい。
【００２４】
これにより、透明支持体としてトリアセチルセルロースを使用して塗布層を高速乾燥しても、乾燥熱により透明支持体に皺が発生して偏光板保護フィルムとしての光学特性を劣化させることがない。したがって、本発明の光散乱シートは偏光板の保護シートに兼用することができるので、部材数を減らして液晶表示装置の薄型化を実現できる。
【００２５】
また、本発明の製造方法においては、前記塗布液に電離放射線硬化性の化合物を含有すると共に、前記透明支持体に塗布された塗布層を光照射、電子線ビーム照射又は加熱することによる架橋反応、又は重合反応により前記塗布層を硬化させて前記形成された相分離凹凸構造を固定化することが好ましい。
【００２６】
これにより、乾燥工程で形成された上記の相分離凹凸構造が変動しないように固定化することができる。
【００２７】
また、本願発明で使用するモノマーとして多官能モノマーを含むことが好ましい。更には、ポリマー又はモノマーの１つとして、界面活性剤を含むことが好ましい。
【００２８】
本発明の光散乱シートは前記目的を達成するために、互いに相分離可能な２種以上の樹脂材料が相分離して形成された相分離凹凸構造の光散乱層が透明支持体に設けられた光散乱シートにおいて、前記相分離凹凸構造は、前記２種以上の樹脂材料による海島構造に形成され、島を構成する複数のドメインが紐形状を主体とするランダムな形状を有し、前記光散乱シートは、透過像鮮明度が１０〜３０％、ヘイズが２０〜６０％であると共に、前記相分離凹凸構造の表面傾斜角２．５°〜７．５°の割合が２１％〜５０％であることを特徴とする。
【００２９】
これにより、高い光散乱性を有し、しかも輝度ムラやモアレの発生を有効に防止することができる。
【００３０】
また、本発明の光散乱シートにおいては、前記光散乱シートは、透過像鮮明度が１０〜３０％、ヘイズが２０〜６０％であると共に、前記相分離凹凸構造の表面傾斜角２．５°〜７．５°の割合が２１％〜５０％である。
【００３１】
本発明の光散乱シートにおいては、前記透明支持体としてトリアセチルセルロースを使用すると共に、前記光散乱シートを液晶表示装置のバックライト側偏光板の保護シートとして兼用することが好ましい。
【００３２】
これにより、部材数を減らして液晶表示装置の薄型化を実現できる。
【００３３】
また、前記２種以上の樹脂材料の屈折率が異なることが好ましい。更には、前記２種以上の樹脂材料のうち、少なくとも１つが（メタ）アクリル樹脂であることが好ましい。
【発明の効果】
【００３４】
本発明の光散乱シート及びその製造方法によれば、高い光散乱性を維持しつつ輝度ムラやモアレの発生を有効に防止することができる。
【００３５】
また、光散乱シート用の塗布液を塗布する透明支持体としてトリアセチルセルロースを使用しても皺にならないように製造できる。これにより、偏光板の保護シートに兼用することもできるので、部材数を減らして液晶表示装置の薄型化を実現できる。
【図面の簡単な説明】
【００３６】
【図１】本発明の光散乱シートのレーザー反射顕微鏡写真によりシート表面の相分離凹凸構造を示す図
【図２】塗布層の乾燥速度を測定する方法を説明する説明図
【図３】塗布層の臨界濃度について説明する説明図
【図４】本発明の光散乱シートの製造方法において好適な塗布・乾燥装置を示す側面図
【図５】図４の上面図
【図６】塗布・乾燥装置の変形例を示す図
【図７】図６の塗布・乾燥装置の上面図
【図８】図６の塗布・乾燥装置の断面図
【図９】本発明の実施例を説明する表図
【発明を実施するための形態】
【００３７】
以下、本発明の光散乱シート及びその製造方法の好ましい実施の形態について詳細に説明する。
【００３８】
図１は、本発明の光散乱シートのレーザー反射顕微鏡写真（倍率５倍）である。
【００３９】
図１の顕微鏡写真に示すように、光散乱シートの相分離凹凸構造は、２種以上の樹脂材料による海島構造に形成され、島を構成する複数のドメインが紐形状を主体とするランダムな形状を有する。即ち、複数の紐形状のドメインが互いに入り組んで配置されたランダム構造に形成される。これにより、光散乱性が良く且つ相分離によるシート表面凹凸が大きいにも関わらず広い海がないというモアレ解消に適した相分離凹凸構造になっている。
【００４０】
そして、図１に示した相分離凹凸構造を有する本発明の光散乱シートは、互いに相分離可能なポリマー又はモノマーが少なくとも２種以上で構成された樹脂材料を溶媒に溶解した塗布液を透明支持体に塗設した塗布層を乾燥してスピノーダル分解によって相分離凹凸構造の光散乱層を形成する。この乾燥の際に、塗布層の相分離臨界固形濃度における乾燥速度が３．０ｇ／ｍ２・秒以上になるように高速乾燥することにより製造することができる。  なお、塗布層の相分離臨界固形濃度における乾燥速度の更に好ましい条件としては８ｇ／ｍ２・秒以上であり、１０ｇ／ｍ２・秒以上であることが特に好ましい。また、相分離臨界濃度における乾燥速度の上限は、乾燥ムラが発生しない限界であるが、例えば２０ｇ／ｍ２・秒以下であることが好ましい。
【００４１】
塗布層の乾燥速度の測定は、例えば、図２に示すようなポータブル型のＦＴＩＲ装置１により測定することができる。即ち、図２に示すように、センサー部２がファイバーになったポータブル型のＦＴＩＲ装置１を用いて、矢印方向に走行する透明支持体１６の塗布層１６Ａの上部から、乾燥に伴う塗布層内部の溶媒の蒸発量の時間的変化を吸光度変化により調べることができる。ＦＴＩＲ装置１としては例えば日本分光（株）製のＶＩＲ―９５００を使用することができる。
【００４２】
また、塗布層１６Ａの固形分濃度が相分離臨界固形濃度に到達するまでの時間は次のように求めることができる。図３は、互いに相分離可能な非相溶の第１、第２のポリマーと、これらのポリマーを溶解する溶媒と、を含む溶液の相分離を説明する三角相図の一例である。第１のポリマーがセルロースアシレートプロピオネート（ＣＡＰ）、第２のポリマーがアクリル樹脂の場合であり、溶媒がメチルエチルケトンの場合である。
【００４３】
図３において、実線の曲線はバイノーダル線を示しており、相分離が発生する境界線であり、点線の曲線はスピノーダル線を示している。そして、バイノーダル線の内側の領域で相分離が発生する。バイノーダル線とスピノーダル線で囲まれた領域は準安定領域と呼ばれ、相分離は核形成や成長機構により進行する。スピノーダル線の内側の領域は不安定領域であり、スピノーダル分解による相分離が起こる。バイノーダル線とスピノーダル線が一致する点がスピノーダル分解により相分離を開始する臨界点Ｐである。
【００４４】
この臨界点Ｐについては、例えば、文献（CORNELL UNIVERSITY PRESS,「Scaling Concepts in Polymer Physics」,p94-96）に基づいて求めることができる。したがって、臨界点Ｐにおける塗布層の固形分濃度である臨界濃度と乾燥条件（乾燥速度）とから、塗布層が臨界濃度になるまでの乾燥時間を求めることができる。
【００４５】
本発明の光散乱シートの製造は、塗布直後に速やかに乾燥速度を高くして、塗布層内部に回転対流が発生及び発達するのを防止しつつ、且つ相分離開始後は速やかに塗布層１６Ａを固化して相分離により形成されたドメイン同士の広がりを抑制することが重要になる。ドメイン同士の広がり過ぎは透過像鮮明度がアップし過ぎることに起因して、モアレが発生し易くなる。
【００４６】
したがって、塗布層１６Ａを塗布後直ちに乾燥でき且つ塗布後直ちに高速乾燥しても塗布ムラが発生しにくい乾燥装置であることが好ましい。かかる条件を満足する乾燥装置としては、塗布・乾燥一体型であって支持体の面に平行で且つ支持体走行方向に対して直交する方向から一方向流れの乾燥風Ｗを吹き出す構造のものを好適に使用することができる。
【００４７】
図４は、塗布機１２と乾燥機１４とを一体化した塗布・乾燥装置１０の一例の側面図であり、また、図５は図４の上面図で後記する遮蔽板を取り外して図示してある。
【００４８】
図４及び図５に示すように、塗布・乾燥装置１０は、主として、連続走行する帯状の透明支持体１６に、光散乱シート用塗布液（以下、塗布液という）を塗布して透明支持体１６上に塗布層１６Ａを塗設する塗布機１２と、乾燥機本体１８に形成された複数の乾燥ゾーンに、透明支持体１６を通過させて塗布層１６Ａを乾燥する乾燥機１４と、各乾燥ゾーン内に透明支持体幅方向の一方端側から他方端側に流れる一方向流れの乾燥風Ｗを発生させる一方向気流発生手段２０，２２，２４，２６，２８，３０，３２とで構成される。
【００４９】
塗布機１２で塗布された塗布層１６Ａが塗布後に直ちに乾燥機１４で高速乾燥されるように、塗布終了から乾燥開始までの時間が１０秒以内、好ましくは５秒以内、特に好ましくは１秒以内になるように、塗布機１２と乾燥機１４との距離及び透明支持体１６の走行速度を設定することが好ましい。
【００５０】
塗布機１２としては、例えば、ワイヤーバー１２Ａを備えたバー塗布装置を使用することができ、複数のパスローラ３４，３６，３８に支持されて走行する透明支持体１６の下面に塗布液が塗布されて塗布層１６Ａが形成される。図４及び図５では塗布機１２の一例としてワイヤーバー塗布機の図が示されているが、ワイヤーバー塗布機に限定されるものではない。
【００５１】
透明支持体１６としては、セルロース系樹脂（例えばトリアセチルセルロース）、ポリエステル系樹脂（例えばポリエチレンテレフタレート）、ポリスルホン系樹脂（例えばポリスルホン）、環状ポリオレフィン系樹脂（例えばアートン）等を使用することができる。しかし、製造された光散乱シートをバックライト側の偏光板保護シートと兼用する場合には、透明支持体１６として位相差等の光学的異方性が少ないトリアセチルセルロースを使用することが好ましい。
【００５２】
また、塗布液の溶媒としては、高速乾燥を行い易い１００℃以下の沸点のものが好適であり、例えばメタノール、エタノール、アセトン、メチルエチルケトン等を好適に使用することができ、これらを混合して使用することも可能である。
【００５３】
乾燥機本体１８は、塗布機１２の直後に設けられ、走行する透明支持体１６の塗布膜面側（透明支持体１６の下面側）に沿った長四角な箱体状に形成され、箱体の各辺のうちの塗布層面側の辺（図４の上面）が切除されている。これにより、走行する透明支持体１６に塗設された塗布層１６Ａを囲む断面コ字状の乾燥ゾーンが形成される。乾燥ゾーンは、乾燥機本体１８を、透明支持体１６の走行方向に直交した複数の仕切板４０ａ〜４０ｆで仕切ることにより、複数の乾燥ゾーン４２ａ，４２ｂ，４２ｃ，４２ｄ，４２ｅ，４２ｆ，４２ｇ（本実施形態では７つの分割ゾーンの例で示したがこれに限定されない）に分割される。この場合、乾燥ゾーン４２ａ〜４２ｇを分割する仕切板４０ａ〜４０ｆの上端と、塗布層の面との距離は、０．５ｍｍ〜１２ｍｍの範囲が好ましく、更に好ましくは１ｍｍ〜１０ｍｍの範囲である。また、各乾燥ゾーン４２ａ〜４２ｇには一方向気流発生手段２０〜３２（図５参照）が設けられている。
【００５４】
図５に示すように、一方向気流発生手段２０〜３２は、主として、乾燥機本体１８の両側辺の一方側に形成された吸込口２０ａ，２２ａ，２４ａ，２６ａ，２８ａ，３０ａ，３２ａと、他方側に吸込口２０ａ〜３２ａに対向して形成された排気口２０Ａ，２２Ａ，２４Ａ，２６Ａ，２８Ａ，３０Ａ，３２Ａと、各吸込口２０ａ〜３２ａに接続された乾燥風温度調整手段３１と、各排気口２０Ａ〜３２Ａに接続された排気手段３３とで構成される。
【００５５】
乾燥風温度調整手段３１は各４２ａ〜４２ｇに供給する乾燥風の温度を乾燥ゾーンごとに調整可能に構成される。これにより、排気手段３３を駆動させることにより、吸込口２０ａ〜３２ａから各乾燥ゾーン４２ａ〜４２ｇに吸い込まれた所定温度の乾燥風Ｗが排気口２０Ａ〜３２Ａから排気されるので、各乾燥ゾーン４２ａ〜４２ｇには、透明支持体幅方向の一方端側（吸込口側）から他方端側（排気口側）に向けて一方向に流れる乾燥風Ｗが発生する。この一方向気流発生手段２０〜３２は、排気手段３３により、乾燥ゾーン４２ａ〜４２ｇごとに個々に排気量（風速）を制御できるようになっている。
【００５６】
吸込口２０ａ〜３２ａから吸い込まれる乾燥風Ｗとしては、温度・湿度が空調された空調風が好ましい。また、吸込口２０ａ〜３２ａから吸い込まれる乾燥風Ｗとしては、塗布液の溶媒ガスを所定濃度含有するように制御することも好ましい。
【００５７】
また、乾燥機本体１８の幅は透明支持体１６の幅よりも大きくなるように形成して、乾燥ゾーン４２ａ〜４２ｇの両側の開放部分を蓋板４４、４６で蓋をした整風部分を設けるようにすると好ましい。この整風部分は、吸込口２０ａ〜３２ａから塗布層の幅方向一方端までの距離と、塗布層の幅方向他方端から排気口２０Ａ〜３２Ａまでの距離を確保すると共に、乾燥風Ｗが吸込口２０ａ〜３２ａからのみ乾燥ゾーン４２ａ〜４２ｇ内に吸い込まれ易くする。これにより、乾燥ゾーン４２ａ〜４２ｇに透明支持体幅方向の一方向流れの乾燥風Ｗ以外の流れを作らないようにしたものである。この整風部分、即ち蓋板４４、４６の長さとしては、吸込口側及び排気口側ともに、５０ｍｍ以上１５０ｍｍ以下の範囲が好ましい。
【００５８】
各乾燥ゾーン４２ａ〜４２ｇのうち、特に塗布機１２に一番近い乾燥ゾーン４２ａは、透明支持体１６に塗布液が塗布された直後に、乾燥ゾーン４２ａ外の新鮮な空気、例えば塗布・乾燥装置１０を設置した室内の空調風が乾燥ゾーン４２ａに入り込みにくくすることが好ましい。本発明の光散乱シートの製造では、塗布直後にできるだけ早く高速乾燥して塗布層１６Ａの固形分濃度を短時間に臨界濃度にすることが重要になるが、塗布直後の塗布層に空調風等の新鮮な空気がいきなり接触すると乾燥ムラの原因になり易い。この為には、塗布機１２に隣接するように一段目の乾燥ゾーン４２ａを配置することが好ましい。別の対策としては、前記した蓋板４４、４６の他に、塗布機１２のワイヤーバー１２Ａの位置と、パスローラ３６の位置とを調整し、透明支持体１６が乾燥ゾーン４２ａの直近を走行するようにして、透明支持体１６で乾燥ゾーン４２ａの開放部をあたかも蓋をするように構成することが好ましい。また、透明支持体１６を挟んで、乾燥機本体１８の反対側位置には、前記空調風等の風により、透明支持体１６の安定走行が阻害されないように遮蔽板４８（図４参照）を設けることが好ましい。
【００５９】
上記の如く構成された塗布・乾燥装置１０によれば、塗布後直ちに乾燥を行うことができ、しかも透明支持体の面に平行で且つ支持体走行方向に対して直交する方向から一方向流れの乾燥風Ｗを吹き出すので、風速を大きくしても乾燥ムラが発生しにくい。これにより、本発明の光散乱シートの製造における乾燥条件である「塗布層の相分離臨界固形濃度における乾燥速度が３．０ｇ／ｍ２・秒以上」になるように高速乾燥することができる。
【００６０】
図６は、図４及び図５で示した塗布・乾燥装置１０の変形例１０’を示す側面図であり、図７は図６の上面図である。また、図８には、図６の変形例の特徴部分である乾燥機本体１８の要部断面図を示す。なお、図７では、後述する上蓋を取り外して示している。
【００６１】
図４及び図５で説明した塗布・乾燥装置１０の乾燥機１４は、吸込口から排気口２０Ａ〜３２Ａに向けて一方向流れの乾燥風Ｗが、透明支持体１６に塗設された塗布層面に接触して流れる態様である。これに対して以下説明する変形例の塗布・乾燥装置１０’は一方向流れの乾燥風Ｗが塗布層面に直接接触しない態様である。
【００６２】
なお、図６及び図７は、上記説明した図４及び図５と基本的に同様であるので、説明は省略すると共に、同様の部材については同符号を付して説明する。
【００６３】
図８は、７分割された乾燥ゾーン４２ａ〜４２ｇのうち２段目の乾燥ゾーン４２ｂについて、透明支持体１６の走行方向に対して直交する方向の断面図を示したものであるが、他の乾燥ゾーンも同様である。
【００６４】
乾燥ゾーン４２ｂには、透明支持体１６と平行な面を有し、多数の孔５０ａを有する整風板５０が設けられる。整風板５０の開口率、材料などは特に限定されないが、５０％以下の開口率である金網やパンチングメタルなどが好ましく、開口率が２０％〜４０％であることがより好ましい。具体的には、３００メッシュで開口率３０％の金網を用いることができる。
【００６５】
乾燥ゾーン４２ｂは、整風板５０により透明支持体１６を通す通路室５２と、透明支持体１６の幅方向に流れる一方向流れの乾燥風Ｗによって塗布層１６Ａから蒸発した溶媒が排気される排気室５４とに区画される。排気室５４には、吸込口２２ａと排気口２２Ａとが設けられ、排気口２２Ａは排気手段３３に連結される。
【００６６】
透明支持体１６に塗設された塗布層１６Ａと整風板５０との隙間が広いと乾燥風Ｗの渦が発生し、塗布層１６Ａの表面に乾燥ムラが生じる原因となる。そこで、乾燥風Ｗの流れをコントロールするために、塗布層１６Ａと整風板５０とのクリアランスＣを３ｍｍ〜３０ｍｍとすることが好ましく、より好ましくは、５ｍｍ〜１５ｍｍである。また、透明支持体１６裏面（塗布膜が形成されていない面）及びサイドからの不必要な風の流れを抑制するためにシール部材である上蓋５６及びサイドシール５８、６０を取り付けている。
【００６７】
上記変形例の塗布・乾燥装置１０’における乾燥機１４の構成によれば、塗布層１６Ａから蒸発した溶媒ガスは、透明支持体１６の幅方向に向かう一方向流れの乾燥風Ｗに引っ張られて整風板５０の孔５０ａを通過して排気室５４に入り、排気口２２Ａから乾燥ゾーン４２ｂの外部に排出される。
【００６８】
このため、塗布層１６Ａ面に乾燥風Ｗが直接触れることが無いので、吸気口から排気口へ一方向流れの乾燥風Ｗの風速を図２及び図３で示した乾燥機より大きくしても塗布層面に乾燥ムラが発生しにくくなる。
【００６９】
これにより、透明支持体１６に塗布された塗布層を塗布後直ちに乾燥を行いって塗布層の相分離臨界固形濃度における乾燥速度が３．０ｇ／ｍ２・秒以上になるように高速乾燥することができる。したがって、塗布層内部の固形分濃度が急速に高くなり、回転対流が発生しにくい乾燥条件で乾燥することができる。具体的には、臨界濃度においてマランゴニ数が８０未満であることが好ましい。
【００７０】
この結果、相分離して形成されたドメインの形状が回転対流による規則的な渦状ドメインではなく図１で説明したようにランダムな紐状ドメインになると共に、ドメイン同士の分布も不規則な相分離凹凸構造になる。
【００７１】
なお、相分離臨界固形濃度における乾燥速度の上限は、乾燥ムラが発生しない限界であるが、例えば２０ｇ／ｍ２・秒以下であることが好ましい。
【００７２】
また、上記説明した塗布・乾燥装置を用いれば、仕切板で仕切られた複数の乾燥ゾーンごとに乾燥風Ｗの風速を制御することができるので、乾燥風Ｗの温度は塗布液の溶媒の沸点以上１３０℃以下に設定し、乾燥風Ｗの風速を制御することにより本発明における乾燥速度を満足させることができる。これにより、透明支持体としてトリアセチルセルロース製のものを使用して高速乾燥しても透明支持体に皺が発生しないように乾燥を行うことができる。
【００７３】
塗布・乾燥後の塗布層は、硬化工程に送られて塗布層が硬膜化される。
【００７４】
本発明において、光散乱シートの塗布層を硬膜化する硬膜化方法については、電離放射線硬化性の化合物を含有する塗布層を光照射、電子線ビーム照射や加熱することによる架橋反応、又は重合反応により硬化することが好ましい。この場合、酸素濃度が１０体積％以下の雰囲気で実施することが好ましい。酸素濃度が１０体積％以下の雰囲気で形成することにより、物理強度、耐薬品性に優れた最外層を得ることができる。好ましくは酸素濃度が５体積％以下であり、更に好ましくは酸素濃度が１体積％以下、特に好ましくは酸素濃度が０．５体積％以下、最も好ましくは０．１体積％以下である。
【００７５】
酸素濃度を１０体積％以下にする手法としては、大気（窒素濃度約７９体積％、酸素濃度約２１体積％）を別の気体で置換することが好ましく、特に好ましくは窒素で置換（窒素パージ）することである。
【００７６】
光照射の光源は、紫外線光域又は近赤外線光域のものであればいずれでもよく、紫外線光の光源として、超高圧、高圧、中圧、低圧の各水銀灯、ケミカルランプ、カーボンアーク灯、メタルハライド灯、キセノン灯、太陽光等が挙げられる。波長３５０〜４２０ｎｍの入手可能な各種レーザー光源をマルチビーム化して照射してもよい。
【００７７】
また、近赤外光光源としてはハロゲンランプ、キセノンランプ、高圧ナトリウムランプが挙げられ、波長７５０〜１４００ｎｍの入手可能な各種レーザー光源をマルチビーム化して照射してもよい。
【００７８】
近赤外光光源を用いる場合、紫外線光源と組み合わせて用いてもよいし、又は塗布面側と反対の基材面側より光照射してもよい。これにより、塗布層内の深さ方向での膜硬化が表面近傍と遅滞無く進行し均一な硬化状態の硬化膜が得られる。
【００７９】
照射する紫外線の照射強度は、０．１〜１０００ｍＷ／ｃｍ２程度が好ましく、塗布層表面上での光照射量は１０〜１０００ｍＪ／ｃｍ２が好ましい。また、光照射中の塗布層の温度分布は均一なほど好ましく、±３°Ｃ以内が好ましく、更には±１．５°Ｃ以内に制御されることが好ましい。この範囲において、塗布層の面内及び層内深さ方向での重合反応が均一に進行するので好ましい。
【００８０】
以上説明した塗布工程、乾燥工程、及び硬化工程を行うことにより、高い光散乱性を有して輝度ムラやモアレの発生を有効に防止することができ、且つ支持体としてトリアセチルセルロースを使用することで偏光板の保護シートに兼用することができるので、部材数を減らして液晶表示装置の薄型化を実現できる。
【００８１】
上記の塗布工程、乾燥工程、硬化工程を経て得られた本発明の光散乱シートは、下記の光学的特性を有する。即ち、光散乱シートの全光線透過率が９５％以上、散乱光強度（０°／３０°）が０．００１〜０．１０、透過像鮮明度が１０〜３０％、ヘイズが２０〜６０％である。また、光散乱シートに形成された相分離凹凸構造の表面傾斜角２．５°〜７．５°の割合が２１％〜５０％、表面粗さＲａが０．３μｍ以上、紐状ドメインの凸部における面積割合が５０％以下である。
【実施例】
【００８２】
以下に実施例を挙げて本発明の特徴を更に具体的に説明するが、本発明の範囲は以下に示す具体例により限定的に解釈されるべきものではない。
【００８３】
［光散乱層用塗布液の組成］
・アクリル樹脂                                  ６５．０ｇ
・セルロースアセテートプロピオネート              ３．０ｇ
・ジペンタエリスリトールヘキサアクリレート      １５．０ｇ
・イルガキュア１８４                              ０．２ｇ
・メチルエチルケトン（ＭＥＫ）                  ３２．５ｇ
［試験方法］
透明支持体として、幅１０００ｍｍのトリアセチルセルロース〔フジタック、富士フイルム（株）製〕を用いた。そして、走行する透明支持体１６上に、上記組成の光散乱層用塗布液を、図４、５に示した塗布・乾燥装置１０におけるバー塗布機１２で連続的に塗布した。塗布後直ちに塗布層１６Ａを乾燥機で乾燥した。
【００８４】
この乾燥において、乾燥風温度調整手段３１により乾燥風の温度を調整すると共に、排気手段３３により乾燥ゾーン４２ａ〜４２ｇを一方向に流れる乾燥風の風速（風量）を調整した。これにより、塗布層の相分離臨界固形濃度における乾燥速度が下記の試験１〜試験９になるように制御した。
【００８５】
また、相分離臨界固形濃度の乾燥速度の他に透明支持体の厚み、塗布層の膜厚（乾燥後の膜厚）を変えた場合の影響についても調べた。
【００８６】
（試験１）相分離臨界固形濃度における乾燥速度が１１．０ｇ／ｍ２・ｓであった。試験１での透明支持体の厚みは８０μｍであり、塗布層の膜厚は８μｍであった。
【００８７】
（試験２）透明支持体の厚みを試験１の８０μｍから４０μｍに変えた以外は試験１と同様に行った。即ち、相分離臨界固形濃度における乾燥速度は１１．０ｇ／ｍ２・ｓである。
【００８８】
（試験３）塗布層の膜厚を試験１の８μｍから１２μｍに変えた以外は試験１と同様に行った。即ち、相分離臨界固形濃度における乾燥速度は１１．０ｇ／ｍ２・ｓである。
【００８９】
（試験４）塗布層の膜厚を試験１の８μｍから１５μｍに変えた以外は試験１と同様に行った。即ち、相分離臨界固形濃度における乾燥速度は１１．０ｇ／ｍ２・ｓである。
【００９０】
（試験５）塗布層の膜厚を試験２の８μｍから１５μｍに変えた以外は試験２と同様に行った。即ち、相分離臨界固形濃度における乾燥速度は１１．０ｇ／ｍ２・ｓである。
【００９１】
（試験６）相分離臨界固形濃度における乾燥速度を試験４の１１．０ｇ／ｍ２・ｓから８．０ｇ／ｍ２・ｓに変えた以外は試験４と同様に行った。
【００９２】
（試験７）相分離臨界固形濃度における乾燥速度を試験１の１１．０ｇ／ｍ２・ｓから３．０ｇ／ｍ２・ｓに変えた以外は試験１と同様に行った。
【００９３】
（試験８）相分離臨界固形濃度における乾燥速度を試験１の１１．０ｇ／ｍ２・ｓから０．５ｇ／ｍ２・ｓに変えた以外は試験１と同様に行った。
【００９４】
（試験９）相分離臨界固形濃度における乾燥速度を試験１の１１．０ｇ／ｍ２・ｓから０．２ｇ／ｍ２・ｓに変えた以外は試験１と同様に行った。
【００９５】
（試験１０）相分離臨界固形濃度における乾燥速度を試験４の１１．０ｇ／ｍ２・ｓから０．７ｇ／ｍ２・ｓに変えた以外は試験４と同様に行った。
【００９６】
そして、上記試験１〜１０により作成した光散乱シートを用いて偏光板を下記のように作製した。
【００９７】
（偏光板の作製）
ポリビニルアルコールにヨウ素を吸着させ、延伸して偏光膜を作成した。そして、この偏光膜のバックライト側に上記作成した各試験１〜１０の光散乱シートを貼り付け、偏光膜の反対面には８０μｍの厚さのトリアセチルセルロースフイルム（フジタック、富士フイルム（株）製）を貼り付けた。トリアセチルセルロースフイルムは、１．５ｍｏｌ／Ｌ、５５℃のＮａＯＨ水溶液中に２分間浸漬したあと、中和、水洗したものを使用した。これにより偏光板を作製した。
【００９８】
また、上記作製した光散乱シート及び偏光板の評価は次のように行った。
【００９９】
［光散乱シート及び偏光板の評価方法］
上記各試験１〜１０により作製された各光散乱シートについて、以下の項目の評価を行った。結果は図９の表に示した。
【０１００】
（１）透過画像鮮明度（像鮮明度）
光散乱シートの像鮮明度（％）の測定には、ＪＩＳ Ｋ７１０５（１９９９年版）に準拠し、スガ試験機社製 ＩＣＭ−１Ｔを使用した。そして、本発明における像鮮明度の光学櫛は２．０ｍｍで測定した場合の値と規定した。なお、像鮮明度は１０〜３０％の範囲であることが好ましい。
【０１０１】
（２）へイズ
ＪＩＳ−Ｋ７１３６に準じて、得られた光散乱シートの全ヘイズ値（Ｈ）を測定した。なお、ヘイズ値は２０〜６０％の範囲であることが好ましい。
【０１０２】
（３）傾斜角分布プロファイル（表面傾斜角２．５°〜７．５°の割合）
マイクロマップ社（米国）製SXM520-AS150型を用い、作製された光散乱シートを測定した。光源には中心波長５６０ｎｍの干渉フィルターを挿入したハロゲンランプを使用した。対物レンズの倍率は１０倍であり、画素数６４０×４８０の２／３インチのＣＣＤによりデータを取り込んだ。これより、縦方向及び横方向の測定ピッチは１.３マイクロメートルであり、傾斜角度の測定単位は０.８平方マイクロメートル、測定範囲は５０００００平方マイクロメートル（０．５平方ミリメートル）となった。また、測定単位である３点の高さデータから傾斜角度を算出し、全測定データから平均傾斜角及び表面傾斜角２．５°以上、７．５°以下の割合を求めた。なお、相分離凹凸構造の表面傾斜角２．５°〜７．５°の割合は２１％〜５０％の範囲であることが好ましい。
【０１０３】
（４）光散乱プロファイル
フォトゴニオメータ（ＧＰ−５（株）村上色彩技術研究所製）を用いて測定した。光源は角度１．５°の収斂光、検出器の受光角は２°の条件とした。得られた光散乱シートの法線方向から光を入射し、シート法線を含む平面内で角度を連続的に変えながら透過散乱光量を測定し、光散乱プロファイルを得た。透過散乱光量は、シートがない状態での光源の光量を１とした。
【０１０４】
（５）モアレ解消状態の評価
「モアレ解消」に関する評価ついては、下記に示すようにノートパソコンを改造して行った。
【０１０５】
＜ノートPCの改造＞
LG Display社製ノートPC（R700-XP50K）を分解し、バックライトと液晶パネルの間にある上拡散シートを取り外し、更に液晶セルに貼られたバックライト側の偏光板を剥がして、そこに上記作製した光散乱シートを粘着材で貼り付けた。なお、光散乱シートの無い偏光板（偏光膜の両面にフジタックを保護膜として使用）を貼り付けた場合を［試験１１］とした。
【０１０６】
そして、作製した液晶表示装置にビデオ信号ジェネレーター（ＶＧ−８４８；アストロデザイン（株）製）より信号を入力し、全面ベタ表示で１２８／２５６階調の灰色表示とし、暗室下で様々な方向から画面を目視観察し、モアレ発生の有無を下記のモアレ評価基準により評価した。
【０１０７】
＜モアレ解消の評価基準＞
○…モアレが観察されない
△…モアレが弱く観察される
×…モアレが明瞭に観察される
［試験結果］
図９の表より分かるように、塗布層の乾燥工程において、透明支持体に塗布された塗布層を相分離臨界濃度に到達させ、相分離臨界固形濃度における乾燥速度が３．０ｇ／ｍ２・秒以上になるように高速乾燥した試験１〜７は、高い光散乱性を維持しつつモアレの発生を有効に防止することができた。また、「像鮮明度」、「ヘイズ」、「表面傾斜角２．５〜７．５°の割合」の全ての項目において、上記した本発明における好ましい条件を満足した。
【０１０８】
これに対して、相分離臨界固形濃度における乾燥速度が３．０ｇ／ｍ２・秒に達しない試験８、９、１０はモアレが明瞭に観察された。また、試験８、９、１０は像鮮明度が３９〜６５％となり、好ましい条件の範囲を満足しなかった。  
【０１０９】
また、塗布液の溶媒として沸点が１００℃以下のＭＥＫを使用し、乾燥工程における高速乾燥では、乾燥風の温度を溶媒の沸点以上１３０℃以下に維持する一方、乾燥風の風速を大きくすることにより乾燥速度が３．０ｇ／ｍ２・秒以上になるようにしたので、透明支持体としてトリアセチルセルロースを使用しても皺にならないように製造できた。これにより、偏光板の保護シートに兼用することもできたので、部材数を減らして液晶表示装置の薄型化を実現できた。
【０１１０】
また、試験１〜７において、透明支持体の厚み及び塗布層の膜厚の影響を調べたが、透明支持体に塗布された塗布層の相分離臨界濃度における乾燥速度が３．０ｇ／ｍ２・秒以上になるように高速乾燥することで、透明支持体の厚みや塗布層の膜厚に影響されることなく良い結果となった。
【０１１１】
また試験１１は、像鮮明度が９８％、ヘイズが０．３５％であり、モアレも明瞭に観察されており、最も悪い結果となった。
【符号の説明】
【０１１２】
１０、１０’…塗布・乾燥装置、１２…塗布機、１４…乾燥機、１６…透明支持体、１８…乾燥機本体、２０〜３２…一方向気流発生手段、３１…乾燥風温度調整手段、３４、３６、３８…パスローラ、４０ａ〜４０ｇ…仕切板、４２ａ〜４２ｆ…乾燥ゾーン、４４、４６…蓋板、４８…遮蔽板、５０…整風板、５０ａ…整風板の孔、５２…通路室、５４…排気室、５６…上蓋、５８、６０…サイドシール
【図２】
0005600304.tif 000002
【図３】
0005600304.tif 000003
【図４】
0005600304.tif 000004
【図５】
0005600304.tif 000005
【図６】
0005600304.tif 000006
【図７】
0005600304.tif 000007
【図８】
0005600304.tif 000008
【図９】
0005600304.tif 000009
【図１】
0005600304.tif 000010